МОДИФИЦИРОВАННЫЕ БЕНТОНИТЫ ДЛЯ СОВРЕМЕННЫХ ЛИТЕЙНЫХ ПРИЛОЖЕНИЙ

1. Композиция для применения при получении литейной формы, содержащая: связующее, причем связующее содержит смектитовую глину, модификатор, причем модификатор содержит карбонат металла и формовочный песок.
2. Композиция по п.1, причем карбонат металла обеспечивается природным минералом, содержащим карбонат металла.
3. Композиция по п.1, причем модификатор изменяет реологические свойства композиции.
4. Композиция по любому из пп.1-3, причем смектитовая глина содержит по меньшей мере одно вещество, выбранное из группы, состоящей из: бентонитовой глины, гекторитовой глины, сапонитовой глины, нонтронитовой глины, бейделлитовой глины, соконитовой глины и их производного.
5. Композиция по любому из пп.1-3, причем металл карбоната металла содержит по меньшей мере один металл, выбранный из группы, состоящей из алюминия, кальция, железа, калия, магния, бора, цинка, свинца, меди и их производного.
6. Композиция по любому из пп.1-3, причем карбонат металла присутствует в композиции в количестве больше или равном примерно 0,1% и меньше или равном примерно 20% от веса композиции для литейных форм.
7. Композиция по любому из пп.1-3, содержащая, кроме того, по меньшей мере одно вещество, выбранное из группы, состоящей из крахмала, сахара, силиката натрия, термопластика, термореактивной смолы, пароотвержаемого связующего, химически отверждаемого связующего, термоотверждаемого связующего, битумного пека, смолы, цемента, целлюлозы, крупяного продукта, углеродистого материала и их производного.
8. Литейная форма, содержащая композицию для литейной формы, включающую в себя связующее, содержащее смектитовую глину, модификатор, содержащий карбонат металла, и формовочный песок.
9. Литейная форма по п.8, причем металл карбоната металла содержит по меньшей мере один металл, выбранный из группы, состоящей из алюминия, кальция, железа, калия, магния, бора, цинка, свинца, меди и их производного.
10. Литейная форма по п.8, причем модификатор имеет размер частиц меньше примерно 2 мм.
11. Литейная форма по любому из пп.8-10, причем формовочный песок содержит по меньшей мере один песок, выбранный из группы, состоящей из кварцевого песка, оливинового песка, хромитового песка, цирконового песка, угольного песка, керамического песка и их производного.
12. Способ получения литейной формы, включающий в себя:
смешение и покрытие формовочного песка связующим, водой и модификатором для получения композиции для литейных форм, причем связующее содержит смектитовую глину, а модификатор содержит карбонат металла;
введение композиции для литейных форм в шаблон, задающий литейную форму;
уплотнение композиции для литейных форм внутри шаблона с образованием литейной формы; и
извлечение литейной формы из шаблона.
13. Способ по п.12, причем металл карбоната металла содержит по меньшей мере один металл, выбранный из группы, состоящей из алюминия, кальция, железа, калия, магния, бора, цинка, свинца, меди и их производного.
14. Способ по п.12, причем карбонат металла присутствует в композиции для литейных форм в количестве больше или равном примерно 0,1% и меньше или равном примерно 20% от веса композиции для литейных форм.
15. Способ по любому из пп.12-14, причем перемешивание проводится с использованием бегункового смесителя.
16. Способ по любому из пп.12-14, содержащий, кроме того, введение расплавленного металла в литейную форму и застывание расплавленного металла с образованием металлической отливки.
17. Способ по любому из пп.12-14, причем литейная форма содержит по меньшей мере одну форму, выбранную из группы, состоящей из верхней полуформы, нижней полуформы, средней части и их производного.
18. Способ загущения текучей среды, содержащий:
подготовку текучей композиции, причем текучая композиция содержит глину и жидкость;
подготовку модификатора, причем модификатор содержит карбонат металла; и
объединение текучей композиции с модификатором с образованием загущенной текучей среды.
19. Способ по п.18, причем глина включает смектитовую глину, причем смектитовая глина содержит по меньшей мере одно вещество, выбранное из группы, состоящей из бентонитовой глины, гекторитовой глины, сапонитовой глины, нонтронитовой глины, бейделлитовой глины, соконитовой глины и их производного.
20. Способ по п.18, причем металл карбоната металла содержит по меньшей мере один металл, выбранный из группы, состоящей из алюминия, кальция, железа, калия, магния, бора, цинка, свинца, меди и их производного.
21. Способ по любому из пп.18-20, причем карбонат металла присутствует в загущенной текучей среде в количестве больше или равном примерно 0,1% и меньше или равном примерно 20% от веса загущенной среды.
22. Способ по любому из пп.18-20, причем загущенная текучая среда имеет предел текучести более примерно 150 фунтов на 100 квадратных дюймов (71,8 кПа).
23. Способ по любому из пп.18-20, причем загущенная текучая среда имеет пластическую вязкость более примерно 10 сП.
24. Способ получения композиции для литейных форм, причем способ включает в себя:
получение карбоната металла путем добычи природного минерала, содержащего карбонат металла;
обработку природного минерала с получением частиц;
перемешивание и покрытие формовочного песка связующим, водой и частицами, получая композицию для литейных форм,
причем связующее содержит смектитовую глину.